(57)【要約】      （修正有）【課題】加工時の製織安定性、スクリーン紗としての連続印刷性能に優れ、高度な精密性を要求されるハイメッシュで更に帯電性に優れたハイモジュラスのスクリーン紗を得るのに好適なモノフィラメントに提供する。【解決手段】芯鞘型複合モノフィラメントにおいて、原糸の湿熱処理後の原糸最大点強力が５．０〜７．５ｃＮ／ｄｔｅｘ、１５％伸張時の強度が４．０〜７．０ｃＮ／ｄｔｅｘ、最大点伸度が２０〜４０％であること、鞘成分ポリマーとして芳香族ポリエステル１００重量部に対して、制電剤としてポリオキシアルキレン系ポリエーテル０．２〜３０重量部及び該ポリエステルと実質的に非反応性の有機イオン性化合物０．０５〜１０重量部含有されていること、及び繊維長手方向の節数が特定値以下であるスクリーン紗用芯鞘型複合モノフィラメント。【選択図】なし【特許請求の範囲】
【請求項１】
繊維成形性ポリマーを芯成分、ポリエステルを鞘成分で構成される芯鞘型複合モノフィラメントにおいて、下記Ａ〜Ｉを満足することを特徴とするスクリーン紗用芯鞘型複合モノフィラメント。
Ａ．モノフィラメントの湿熱処理前の原糸最大点強力が５．５〜８．０ｃＮ／ｄｔｅｘ、５％伸張時の強度が３．５〜５．０ｃＮ／ｄｔｅｘ、最大点伸度が２０〜３５％、湿熱収縮率が２．５〜９．０％であること。
Ｂ．モノフィラメントの湿熱処理後の原糸最大点強力が５．０〜７．５ｃＮ／ｄｔｅｘ、１５％伸張時の強度が４．０〜７．０ｃＮ／ｄｔｅｘ、最大点伸度が２０〜４０％であること。
Ｃ．芯側ポリマーの固有粘度が０．７０〜１．００ｄＬ／ｇであること。
Ｄ．鞘側ポリマーが、芳香族ポリエステル１００重量部に対して、制電剤としてポリオキシアルキレン系ポリエーテルを０．２〜３０重量部及び該ポリエステルと実質的に非反応性の有機イオン性化合物を０．０５〜１０重量部含有するポリエステルであること。
Ｅ．鞘側ポリマーの固有粘度が０．４０〜０．５５ｄＬ／ｇであること。
Ｆ．ポリマーの芯鞘比率が３０：７０〜７０：３０であること。
Ｇ．鞘側の複屈折率が１４０×１０−３〜１７０×１０−３であること。
Ｈ．単糸繊度が４〜２４ｄｔｅｘであること。
Ｉ．モノフィラメントの繊維長手方向５０万メートルで繊維直径に対し１．１倍以上の節糸が１個以下であること。
【請求項２】
湿熱処理後の原糸に７％伸張時の荷重を初期荷重としてかけ、そこから更に１．５％連続伸長を１０００回させた時の荷重（Ｂ）が３０回目の荷重（Ａ）対比、Ｃ＝（Ａ−Ｂ）／Ａ×１００により得られる強力劣化（Ｃ）が０〜１％である請求項１記載のスクリーン紗用芯鞘型複合モノフィラメント。
【発明の詳細な説明】
【技術分野】
【０００１】
本発明は、表面が改質されたモノフィラメントに関する。さらに詳細には、スクリーン印刷用のメッシュ織物、特にプリント配線基盤の製造などの高度な精密性を要求されるハイメッシュでハイモジュラスのスクリーン紗を得るのに好適なモノフィラメントに関する。
【背景技術】
【０００２】
モノフィラメントは衣料分野ではもちろん、産業資材の分野でも幅広く利用されてきている。特に後者の産業資材の分野での用途の例として、タイヤコード、ロープ、ネット、テグス、ターポリン、テント、スクリーン、パラグライダー、およびセールクロス用などの原糸としてのモノフィラメントがある。そして、このモノフィラメントに要求される物性も厳しくなり、ゴムとの接着性、耐疲労性、染色性、耐摩耗性、結節強力などの改善が迫られている。特に最近の電子回路分野での印刷においては集積度が高まる一方であり、スクリーン紗としての印刷緻密さのためハイメッシュ、ハイモジュラス化及び印刷性向上、特に連続印刷における寸法安定性の要求が強くなっている。
【０００３】
又、ハイメッシュ、ハイモジュラススクリーン紗を用いることによって、紗の目開き量が小さい緻密性の高い印刷が可能になり、今まで問題にならなかったごく僅かな印刷欠点も著しく目立つようになってきた。このような印刷欠点の中には糸削れによるものばかりでなく、使用する紗が帯電することにより起因するものが多い。例えば、加工工程において紗への摩擦などによって静電気が紗に帯電すると塵やゴミの付着に伴う印刷欠点が生じたり、静電気を帯電した静電気によって印刷時に印刷インキが飛散したりすることにより、印刷欠点が生ずるという問題があった。それらに対応した原糸が要求されている。
【０００４】
スクリーン紗用原糸を設計する上で特許文献１（特開平２−２８９１２０号公報）では、ポリエステル芯鞘型モノフィラメントの破断強度や破断伸度、１０％伸長時のモジュラス、及び鞘部のポリエステルのＴｇを特定し、芯部で高モジュラス、高強度を取り、鞘部で製織時の筬による糸削れ防止、スカムの発生防止することが提案されている。確かに該方法により高強力、高モジュラススクリーン紗が得られ且つ糸削れを減少させることは可能であるが、スクリーン紗製造にあたり、織目調整や湿熱セットや紗張りの工程を経過する際、原糸は収縮し、糸の荷重曲線が収縮前と異なったものとなるため、スクリーン紗としての寸法安定性が悪く、連続印刷性の良いものが得られなかった。
【０００５】
又帯電抑制については特許文献２（特開平２−２８９１１９号公報）、特許文献３（特開２００１−２６２４３８号公報）でポリアルキレンエーテルを含有するポリエステルを芯成分とした芯鞘型複合モノフィラメントを提案されているが、芯側に制電剤が含有し、表面に露出しないため、良好な制電性能を得ることができない。特許文献１ではポリエチレングリコールを鞘成分ポリエステルに共重合することが示されているが、ある程度効果はあるものの共重合量には物性上限度があり、十分帯電防止効果をもたらすものではなかった。
【０００６】
又、これらの種の問題に対処するためにポリエステルモノフィラメント織物の一部に、銅線などの金属線を交織した工業用織物が知られているが、これは使用中に金属線に錆が発生したり、織物が接触するローラーを擦過するなどの問題があるため、実用的ではなかった。また、高導電性カーボンブラックを高濃度にブレンドした導電性ナイロン樹脂組成物を鞘成分に用いた導電性芯鞘ナイロンモノフィラメントを、ポリエステルモノフィラメント織物に交織した工業用織物も用いられてきたが、この場合、ポリエステルモノフィラメントと導電性芯鞘ナイロンモノフィラメントとの吸湿時の寸法安定性が異なるため、乾燥機内などで織物にうねりが発生するばかりか、カーボンブラックを高濃度にブレンドしたナイロン樹脂の流動性が悪いため、均一な導電性芯鞘ナイロンモノフィラメントが得られないなどの問題があった。
【０００７】
又、特許文献４（特開昭５６−８５４２３号公報）にあるような芳香族ポリエステル／脂肪族ポリエステル（混合重量比率８０／２０〜９８／２）のポリエステル混合物と導電性カーボンブラックとからなる組成物を芯成分とし、芳香族ポリエステルからなる鞘成分とする導電性複合繊維が提案されているが、鞘成分に導電性カーボンブラックが存在しないため導電性が不十分であり、カーボンブラックが２０〜３０重量％と多量に混合する必要があるため、紡糸口金面汚れが発生し、長時間安定した生産が困難であるという問題を有していた。又、特許文献５（特開平８−７４１２５号公報）にあるような高導電性カーボンブラック４〜１５重量％からなる鞘成分とポリエステル組成物９６〜８５重量％からなる芯成分にて構成される芯鞘複合型導電性ポリエステルモノフィラメントが提案されているが、カーボンが表面に露出しているため、製織時での筬摩耗や織物が接触するローラーを擦過するなどの問題があり、又スクリーン紗作成時、乳剤を塗布をして感光させる際に発生するハレーション防止するための染色が出来ないという問題もあった。
こうした現状に鑑み、製織安定性、寸法安定性と帯電防止性を兼ね備えたスクリーン紗の開発が大いに望まれていた。
【０００８】
【特許文献１】特開平２−２８９１２０号公報
【特許文献２】特開平２−２８９１１９号公報
【特許文献３】特開２００１−２６２４３８号公報
【特許文献４】特開昭５６−８５４２３号公報
【特許文献５】特開平８−７４１２５号公報
【発明の開示】
【発明が解決しようとする課題】
【０００９】
本発明はスクリーン印刷に用いられるメッシュ織物に好適なポリエステルモノフィラメント、詳しくは加工時の製織安定性、スクリーン紗としての連続印刷性能（寸法安定性）に優れ、高度な精密性を要求されるハイメッシュで更に帯電性に優れたハイモジュラスのスクリーン紗を得るのに好適なモノフィラメントに提供することにある。
【課題を解決するための手段】
【００１０】
繊維成形性ポリマーを芯成分、ポリエステルを鞘成分で構成される芯鞘型複合モノフィラメントにおいて下記Ａ〜Ｉを満足することを特徴とする芯鞘型複合モノフィラメントにより達成される。
Ａ．モノフィラメントの湿熱処理前の原糸最大点強力が５．５〜８．０ｃＮ／ｄｔｅｘ、５％伸張時の強度が３．５〜５．０ｃＮ／ｄｔｅｘ、最大点伸度が２０〜３５％、湿熱収縮率が２．５〜９．０％であること。
Ｂ．モノフィラメントの湿熱処理後の原糸最大点強力が５．０〜７．５ｃＮ／ｄｔｅｘ、１５％伸張時の強度が４．０〜７．０ｃＮ／ｄｔｅｘ、最大点伸度が２０〜４０％であること。
Ｃ．芯側ポリマーの固有粘度が０．７０〜１．００ｄＬ／ｇであること。
Ｄ．鞘側ポリマーが、芳香族ポリエステル１００重量部に対して、制電剤としてポリオキシアルキレン系ポリエーテルを０．２〜３０重量部及び該ポリエステルと実質的に非反応性の有機イオン性化合物を０．０５〜１０重量部含有するポリエステルであること。
Ｅ．鞘側ポリマーの固有粘度が０．４０〜０．５５ｄＬ／ｇであること。
Ｆ．鞘側ポリマーの複屈折率が１４０×１０−３〜１７０×１０−３であること。
Ｇ．ポリマーの芯鞘比率が３０：７０〜７０：３０であること。
Ｈ．単糸繊度が４〜２４ｄｔｅｘであること。
Ｉ．モノフィラメントの繊維長手方向５０万メートルで繊維直径に対し１．１倍以上の節糸が１個以下であること。
【発明の効果】
【００１１】
スクリーン紗の湿熱セット前後の原糸物性の適正化、特に湿熱セット後の原糸の最大点強度、伸度、１５％伸長時の強度を特定することで、連続印刷性に優れたスクリーン紗とし、また、鞘側のポリマーとして、ポリオキシアルキレンエーテルと有機イオン化合物が配合されたポリエステルで構成することで帯電防止に優れたものとすることができる。
【発明を実施するための最良の形態】
【００１２】
精密印刷に適したハイメッシュスクリーン（２００〜５００メッシュ）用として２４ｄｔｅｘ以下の細繊度モノフィラメントが用いられる。紗織物用フィラメントには製織性の低下や印刷時のスクリーン紗の伸び（寸法安定性の低下）などの発生を抑えるだけの特定の強度、伸度等の物性が必要である。一般的には原糸の伸度５％時の応力（モジュラス、以下５％ＬＡＳＥ）により性能を評価することが行われているが、本発明者は更に高度な寸法安定性を得るためにはそれだけでなく、スクリーン紗の製造工程での湿熱処理により原糸が受ける影響を考慮することが重要であることを見出した。（湿熱処理とは、通常製織されたスクリーン紗を精錬や染色等の処理時における温水、蒸気処理することを意味する）これらの知見に基づいてなされたもので、本発明のスクリーン紗用モノフィラメントは、高ＩＶのポリエステルを芯成分、低ＩＶのポリエステルを鞘成分とする単糸繊度が４〜２４ｄｔｅｘの芯鞘型複合ポリエステルモノフィラメントからなり、該モノフィラメントの湿熱処理前の最大点強力を５．５〜８．０ｃＮ／ｄｔｅｘ、５％伸張時の強度を３．５〜５．０ｃＮ／ｄｔｅｘ、最大点伸度を２０〜３５％、湿熱収縮率を２．５〜９．０％とし、湿熱処理後の最大点強力を５．０〜７．５ｃＮ／ｄｔｅｘ、１５％伸張時の強度（モジュラス、以下１５％ＬＡＳＥ）を４．０〜７．０ｃＮ／ｄｔｅｘ、最大点伸度を２０〜４０％とすることにより、スクリーン紗として織目調整や湿熱セットや紗張りの工程経過後、高度に寸法安定性に優れるスクリーン紗とすることができる。最大点強度、伸度とは原糸の荷伸曲線における切断時の強度、伸度を意味する。
【００１３】
本発明に使用する芯側へのポリマーの種類はポリエチレン、ポリエステルなどが挙げられ、許容ＩＶが０．７〜１．０ｄＬ／ｇあれば、限定せず、使用することができる。中でもポリエステルは、特に好ましい。又鞘成分としては、０．４５〜０．５５の低ＩＶのポリエステルにポリオキシアルキレンエーテル及び後述する有機イオン化合物を含有するポリエステルを使用する。通常の複合紡糸装置を用いて芯鞘型モノフィラメントとする。断面形状については安定した製糸性および高次加工性が得やすいという点や製織後の乳剤を塗布して感光させる際に発生するハレーションを防止する点、スクリーン紗の目開きの安定性などにより丸断面が好ましい。断面での芯と鞘部が相似形、或いは同心円状である必要はないが、芯部は鞘部で十分に覆われていることが必要である。好ましい芯：鞘面積比率は３０：７０〜７０：３０である。
【００１４】
芯部のポリエステルのＩＶは０．７以上とすることにより高い強伸度、高モジュラスとすることができ、鞘部のポリエステルのＩＶを０．４５〜０．５５とすることによりソフトであるため製織時の筬による糸削れが減少する。
【００１５】
使用するポリエステルの種類としてはポリエチレンテレフタレート（ＰＥＴ）、ポリブチレンテレフタレート（ＰＢＴ）、ポリエチレンナフタレート（ＰＥＮ）のような芳香族ポリエステルが挙げられ、いずれでもよい。中でもＰＥＴは溶融紡糸を行う際の操業性、コストの面でももっとも好まれる。
【００１６】
本発明のモノフィラメントは湿熱処理前の最大点強力が５．５〜８．０ｃＮ／ｄｔｅｘ、５％ＬＡＳＥが３．５〜５．０ｃＮ／ｄｔｅｘ、最大点伸度が２０〜３５％、湿熱収縮率が２．５〜９．０％に設計することが必要である。
５％ＬＡＳＥは高い方が好ましいが、５．０ｃＮ／ｄｔｅｘを超えると製織時に筬による削れが発生し、織物に織込まれ、欠点となってしまうため好ましくない。逆に３．５ｃＮ／ｄｔｅｘ以下ではスクリーン連続印刷時での寸法安定性が悪くなり、目ズレが発生しやすくなり、印刷物の欠点となるため好ましくない。
【００１７】
湿熱処理後の最大点強度が５．０ｃＮ／ｄｔｅｘ以下ではスクリーン紗強度が不足し、スクリーン連続印刷時に目ズレが発生し易くなったり、印刷時の被印刷物との紗離れが良くない。７．５ｃＮ／ｄｔｅｘ以上では、製織時に筬による削れが発生しやすくなる。
又最大点伸度が２０％未満では製織糸切れが多発するなど糸の取り扱い性が悪くなる。最大点伸度が４０％以上では紗伸びが発生し易くなる。
【００１８】
湿熱収縮率は２．５〜９．０％の範囲が好ましく、この範囲外では湿熱処理後の１５％ＬＡＳＥを特定の範囲内にすることができず好ましくない。（湿熱処理後の糸の１５％ＬＡＳＥと、湿熱処理を経たスクリーン紗の寸法安定性が相関することに基づくものであり、本発明のモノフィラメントの湿熱処理後の１５％ＬＡＳＥが４．０〜７．０ｃＮ／ｄｔｅｘであることが必要である）
【００１９】
本発明に使用する鞘側のポリエステルに配合するポリオキシアルキレン系ポリエーテルは、ポリエステルに実質的に不溶性のものであれば、単一のオキシアルキレン単位からなるポリオキシアルキレングリコールであっても、二種以上のオキシアルキレン単位からなる共重合ポリオキシアルキレングリコールであってもよく、また、下記一般式（Ｉ）、
Ｚ−［（ＣＨ２ＣＨ２Ｏ）ｎ（Ｒ１Ｏ）ｍ−Ｒ２］ｋ  ・・・式Ｉ
［式中、Ｚは１〜６個の活性水素原子を有する有機化合物残基、Ｒ１  は炭素原子数６以上のアルキレン基又は置換アルキレン基、Ｒ２  は水素原子、炭素原子数１〜４０の一価の炭化水素基、炭素原子数２〜４０の一価のヒドロキシ炭化水素又は炭素原子数２〜４０の一価のアシル基、ｋは１〜６の整数、ｎはｎ≧７０／ｋを満足する整数、ｍは１以上の整数］で表わされるポオキシエチレン系ポリエーテルであってもよい。
【００２０】
上記のポリオキシアルキレン系ポリエーテルの具体例としては、分子量が４０００以上のポリオキシエチレングリコール、分子量が１０００以上のポリオキシプロピレングリコール、ポリオキシテトラメチレングリコール、分子量が２０００以上のエチレンオキサイド、プロピレンオキサイド共重合体、分子量４０００以上のトリメチロールプロパンエチレンオキサイド付加物、分子量３０００以上のノニルフェノールエチレンオキサイド付加物、並びにこれらの末端ＯＨ基に炭素数が６以上の置換エチレンオキサイドが付加した化合物があげられ、なかでも分子量が１００００〜１０００００のポリオキシエチレングコール、及び分子量が５０００〜１６０００の、ポリオキシエチレングリコールの両末端に炭素数が８〜４０のアルキル基置換エチレンオキサイドが付加した化合物が好ましい。
【００２１】
又ポリオキシアルキレン系ポリエーテル化合物の配合量は、前記芳香族ポリエステル１００重量部に対して０．２〜３０重量部の範囲である。０．２重量部より少ないときは親水性が不足して充分な制電性を呈することができない。一方３０重量部より多くしても最早制電性の向上効果は認められず、かえって得られる組成物の機械的性質を損うようになる上、該ポリエーテルがブリードアウトし易くなるため溶融成形時チップのルーダーへのかみこみ性が低下して、成形安定性も悪化するようになる。
【００２２】
本発明の鞘成分のポリエステルには、更に制電性を向上させるために有機イオン性化合物を配合する。有機イオン性化合物としては、例えば下記一般式（ＩＩ），（ＩＩＩ）で示されるスルホン酸金属塩及びスルホン酸第４級ホスホニウム塩を好ましいものとしてあげることができる。
ＲＳＯ３Ｍ  ・・・式（ＩＩ）
［式中、Ｒは炭素原子数３〜３０のアルキル基又は炭素原子数７〜４０のアリール基、Ｍはアルカリ金属又はアルカリ土類金属を示す：Ｒがアルキル基のときはアルキル基は直鎖状であっても又は分岐した側鎖を有していてもよい：ＭはＮａ，Ｋ，Ｌｉ等のアルカリ金属又はＭｇ，Ｃａ等のアルカリ土類金属であり、なかでもＬｉ，Ｎａ，Ｋが好ましい］
【００２３】
上記スルホン酸金属塩は１種のみを単独で用いても２種以上を混合して使用してもよく、好ましい具体例としてはステアリルスルホン酸ナトリウム、オクチルスルホン酸ナトリウム、ドデシルスルホン酸ナトリウム、炭素原子数の平均が１４であるアルキルスルホン酸ナトリウム混合物、ドデシルベンゼンスルホン酸ナトリウム混合物、ドデシルベンゼンスルホン酸ナトリウム（ハード型、ソフト型）、ドデシルベンゼンスルホン酸リチウム（ハード型、ソフト型）、ドデシルベンゼンスルホン酸マグネシウム（ハード型、ソフト型）等をあげることができる。
ＲＳＯ３−Ｐ＋Ｒ１Ｒ２Ｒ３Ｒ４  ・・・式（ＩＩＩ  ）
［式中、Ｒは上記式（ＩＩ）におけるＲの定義と同じであり、Ｒ１  ，Ｒ２  ，Ｒ３  及びＲ４  はアルキル基又はアリール基でなかでも低級アルキル基、フェニル基又はベンジル基が好ましい］
【００２４】
上記スルホン酸第４級ホスホニウム塩は１種のみを単独で用いても２種以上を混合して使用してもよい。好ましい具体例としては炭素原子数の平均が１４であるアルキルスルホン酸テトラブチルホスホニウム、炭素原子数の平均が１４であるアルキルスルホン酸テトラフェニルホスホニウム、炭素原子数の平均が１４であるアルキルスルホン酸ブチルトリフェニルホスホニウム、ドデシルベンゼンスルホン酸テトラブチルホスホニウム（ハード型、ソフト型）、ドデシルベンゼンスルホン酸テトラフェニルホスホニウム（ハード型、ソフト型）、ドデシルベンゼンスルホン酸ベンジルトリフェニルホスホニウム（ハード型、ソフト型）等をあげることができる。
【００２５】
又有機のイオン性化合物は１種でも、２種以上併用してもよく、その配合量は、芳香族ポリエステル１００重量部に対して０．０５〜１０重量部の範囲が好ましい。０．０５重量部未満では制電性向上の効果が小さく、１０重量部を越えると組成物の機械的性質を損なうようになる上、該イオン性化合物もブリードアウトし易くなるため、溶融成形時のチップのルーダーかみこみ性が低下して、成形安定性も悪化するようになる。
【００２６】
次に本発明の芯鞘型複合モノフィラメントを得るための具体的な製造法について説明するが、必ずしもこれに限定されるものではない。
前記した芯成分用ポリマー、鞘成分用ポリマーを常法により複合紡糸口金を用いて、溶融紡糸し芯鞘型複合モノフィラメントとし、続いて延伸を施すことにより得られる。紡糸工程で一旦未延伸糸として巻き取り改めて延伸工程に供することもできるが、紡糸工程と直結して延伸を行うことが好ましい。
【００２７】
直接紡糸延伸においては、数対の加熱ロールを用い、一段又は多段で延伸することが好ましく、最終的に強度、伸度、収縮率が所定の範囲に入るように延伸倍率を定める。この延伸にはリラックス延伸等の弛緩処理を含めることができ、湿熱収縮率を所定の範囲に入るよう調整することができる。
【００２８】
このように製織前の原糸物性を調整し、しかる後製織工程に供し、必要に応じて精錬、染色、等の湿熱処理を経ることにより収縮し、糸は湿熱収縮後の所定の強伸度特性を有するものとなり、スクリーン紗は高度の寸法安定性を有するものと成る。
【００２９】
モノフィラメントの表面に生じる節は製織時において糸の切断やスカム発生の原因となり好ましくなく、出来るだけ発生を防止する必要がある。節の発生要因としてはポリマーに含有する未溶融異物やポリマー自身の劣化が挙げられる。ポリマー内の未溶融異物については、パック入り口から口金吐出口までに濾過層を形成することでその排出を抑制させたり、分散させたりすることができる。この濾過層についてはモノフィラメント直径の約２０〜３０％の目開き量が好ましく、２０％以下にするとパック内に異常な圧力がかかり、パック内部品とパック本体の破損につながる。３０％以上にすると節糸の主因となる未溶融異物が粗大粒子のまま糸に含有し、節の発生リスクが大きくなる。また、ポリマー自身の劣化についてはポリマー送液に関し、配管の曲がりを減らし、パック導入から吐出までの時間を１分以内とし、ポリマーが受ける熱量を出来る限り軽減することによって節の発生リスクを低減させることができる。
【実施例】
【００３０】
以下の実施例を挙げて、本発明をさらに具体的に説明する。
実施例中、固有粘度、強度、伸度、湿熱時収縮率、湿熱処理後の強度、湿熱処理後の伸度、１５％伸張時の強度、節数の数の評価、糸削れ評価、ヒステリシスの評価は、以下の定義で行った。
【００３１】
固有粘度：
３５℃でオルトクロロフェノールにサンプルを溶解した各濃度（Ｃ）の希釈溶液を作成し、それら溶液の粘度（ηｒ）から下記式によってＣを０に近づけることで算出した。
η＝ｌｉｍｉｔ（ｌｎ（ηｒ／Ｃ））
なお、芯鞘の各成分は製糸時に使用する口金と溶融での滞留時間が同等となると共に芯と鞘のポリマーが別々に吐出できるよう設計した口金を作成し、十分に放流状態を安定させた上で、放流ポリマーをそれぞれ採取して測定した。
【００３２】
強度、伸度：
繊維の強度および伸度はＪＩＳ−Ｌ１０１７に準拠し、オリエンテック社製のテンシロンを用いてサンプル長２５ｃｍ、伸張速度３０ｃｍ／ｍｉｎで測定し、サンプル破断した時の強度と伸度である。５％ＬＡＳＥは上記の測定時のサンプルが５％伸張した時の応力を測定した。
【００３３】
湿熱収縮率：
５０００ｍ採取して、かせ状態にし、高圧内１３０℃の湿熱雰囲気内に繊度×０．１倍（ｇ）をかけつつ、１０分間入れた。処置終了後の糸は自然乾燥を行い、糸長を再度測定した。処置後の糸長を処置前の糸長５０００ｍで割って百分率表示として湿熱処置後の収縮率とした。
【００３４】
湿熱処理後の強度、伸度、１５％ＳＳＣ：
湿熱処理後の繊維の強度および伸度は湿熱処置後の糸をオリエンテック社製のテンシロンを用いてサンプル長２５ｃｍ、伸張速度３０ｃｍ／ｍｉｎで測定し、サンプル破断した時の強度と伸度である。１５％ＬＡＳＥは上記の測定時のサンプルが１５％伸張した時の応力を測定した。
【００３５】
節数の数の評価：
整経機のクリール出口に設置されているドロッパー前に隙間が糸径×１．１倍で公差±２μｍとなる１２本通しのスリットガイド設置した。そのスリットガイドに糸を通し、１２本×８段＝９６本をそれぞれ糸速５００ｍ／ｍｉｎにて各糸長２０万ｍ整経した。その際、スリットガイドにて断糸した回数を節の数と見なし、整経中での断糸回数を測定した。検出した断糸回数を糸長１０万ｍ換算して評価を行った。
【００３６】
糸削れの評価：
スルーザー型織機により、織機の回転数２５０ｒｐｍとして織幅１インチあたり３００本の経糸を用いてメッシュ織物を製織し、織りあがった反物を検反機にて目視検査を行った。この時、通常黒に見えるメッシュ模様が白色化して見える織物欠点の数を数えて評価した。
織幅１．５ｍ×織物長さ３００ｍあたり糸削れによる欠点５個未満を○、５以上１０ヶ未満を△、１０ヶ以上を×と判定した。
【００３７】
ヒステリシス評価（スクリーン紗寸法安定性代用特性）：
湿熱処理後の原糸に７％伸長時の荷重を初期荷重としてかけ、そこから更に１．５％連続伸長を１０００回させた時の荷重（Ｂ）が３０回目の荷重（Ａ）対比、Ｃ＝Ｂ／Ａ×１００により得られるＣの値が９８％以下となる連続荷重回数が１０００回以下は×、１０００回以上は○とした。
【００３８】
制電性能評価：
延伸糸を筒編みもしくは織物として精練を行い、ＪＩＳ−Ｌ−１０９４法に準じ、摩擦布は羊毛とし、測定室温を２０℃、湿度４０％とし、摩擦帯電圧を測定した。摩擦６０秒後の帯電圧が５００Ｖ以下を○、１０００Ｖ以下を△、１０００Ｖ以上を×とした。
【００３９】
［実施例１］
芯側に固有粘度０．８７ｄＬ／ｇのポリエチレンテレフタレート、鞘側に制電剤として分子量１００００のポリエチレングリコールとドデシルスルホン酸ソーダをポリエステル全重量に対してそれぞれ３重量％重合の末期に添加した固有粘度０．６８ｄＬ／ｇの制電性ポリエチレンテレフタレートを使用し、双方とも２９５℃の温度にて溶融し放流開始から２時間後にサンプリングした。芯側の固有粘度は０．７５ｄＬ／ｇで、鞘側の固有粘度は０．５０ｄＬ／ｇであった。１２００ｍ／分の紡速にて巻き取りつつ、オイリングローラーにて油剤を付着させながら、未延伸糸を得た。その後、加熱されたホットローラーにて予熱後、スリットヒーター２００℃で加熱しながら３．８倍で延伸し、０．０３倍のリラックス処理を施した後、巻き取り、１３ｄｔｅｘ−１ｆｉｌの延伸糸を得た。得られた延伸糸は強度６．０ｃＮ／ｄｔｅｘ、伸度２５％、５％ＬＡＳＥ  ３．９ｃＮ／ｄｔｅｘ、湿熱収縮率７．０％、沸水処理後の強度は６．０ｃＮ／ｄｔｅｘ、伸度３２％、１５％ＬＡＳＥは４．２ｃＮ／ｄｔｅｘであった。原糸の節糸発生個数は０個であった。この原糸をスルーザー型織機で製織した際、糸削れ発生による織物欠点は３００ｍあたり０ヶであった。ヒステリシス評価は○であった。制電評価は○であった。仕上げ加工したスクリーン紗を連続印刷したところ、伸びが少なく寸法安定性に優れるものであった。
【００４０】
［比較例１］
実施例１においてリラックス延伸を止め、その部分で１．２倍延伸を実施し、得られた延伸糸を１３ｄｔｅｘと合せた。得られた延伸糸は強度６．２ｃＮ／ｄｔｅｘ、伸度２０％、５％ＬＡＳＥ  ４．４ｃＮ／ｄｔｅｘ、湿熱収縮率１０．０％、沸水処理後の強度は６．１ｃＮ／ｄｔｅｘ、伸度３８％、１５％ＬＡＳＥは３．５ｃＮ／ｄｔｅｘであった。原糸の節糸発生個数は０個であった。この原糸をスルーザー型織機で製織した際、糸削れ発生による織物欠点は３００ｍあたり３ヶであり、ヒステリシス評価は×であった。制電評価は○であった。仕上げ加工したスクリーン紗を連続印刷したところ、伸びが大きく寸法安定性に問題があった。
【００４１】
［実施例２］
実施例１において、延伸実施時のスリットヒーター温度を２００⇒２３０℃に変更した以外は実施例１と同様な方法で延伸糸を得た。得られた延伸糸は強度６．１ｃＮ／ｄｔｅｘ、伸度２４％、５％ＬＡＳＥ  ３．９ｃＮ／ｄｔｅｘ、湿熱収縮率５．８％、沸水処理後の強度は６．１ｃＮ／ｄｔｅｘ、伸度３２％、１５％ＬＡＳＥは４．３ｃＮ／ｄｔｅｘであった。原糸の節糸発生個数は０個であった。この原糸をスルーザー型織機で製織した際、糸削れ発生による織物欠点は３００ｍあたり０ヶであった。ヒステリシス評価は○であった。制電評価は○であった。仕上げ加工したスクリーン紗を連続印刷したところ、伸びが少なく寸法安定性に優れるものであった。
【００４２】
［比較例２］
実施例１において、芯鞘の比率を９５：５にて紡糸した以外は、実施例１と同様な方法で延伸糸を得た。得られた延伸糸は強度５．９ｃＮ／ｄｔｅｘ、伸度２４％、５％ＬＡＳＥ４．２ｃＮ／ｄｔｅｘ、湿熱収縮率１５．０％、沸水処理後の強度は５．８ｃＮ／ｄｔｅｘ、伸度３３％、１５％ＬＡＳＥは４．５ｃＮ／ｄｔｅｘであった。芯成分が糸表面に露出した部分が多い影響で糸削れによる織物欠点が多く、織物欠点は３００ｍあたり８ヶであった。また、鞘成分の吐出量が下がった影響で溶融領域内での滞留が長くなり、若干節糸が発生した。原糸の節糸発生個数は６個であった。ヒステリシス評価は○であった。制電性評価も鞘側が薄く、芯側の露出が多く×であった。
実施例１〜２、比較例１〜２の結果を表１にまとめる。
【００４３】
【表１】
2008101289.tif 000002
【産業上の利用可能性】
【００４４】
本発明は、表面が改質された芯鞘複合モノフィラメントに関し、ハイメッシュでハイモジュラスで且つ寸法安定性、帯電防止性に優れたスクリーン紗を得るのに好適であり、スクリーン印刷用のメッシュ織物としてプリント配線基盤の製造などの高度な精密性を要求される用途に有用である。